【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．５質量％超１質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれていることを特徴とする粉末冶金用金属粉末。
【請求項２】
ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．６質量％超０．９質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０３質量％以上０．２質量％以下の割合で含まれ、
前記第２元素が０．０３質量％以上０．２質量％以下の割合で含まれていることを特徴とする粉末冶金用金属粉末。
【請求項３】
ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．７質量％超０．８５質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０５質量％以上０．１質量％以下の割合で含まれ、
前記第２元素が０．０５質量％以上０．１質量％以下の割合で含まれていることを特徴とする粉末冶金用金属粉末。
【請求項４】
Ｃの含有率が０．１質量％以上０．９質量％以下となるように、前記化学成分に加えてＣがさらに含まれている請求項１ないし３のいずれか１項に記載の粉末冶金用金属粉末。
【請求項５】
Ｃの含有率が０．３質量％以上０．８５質量％以下となるように、前記化学成分に加えてＣがさらに含まれている請求項１ないし３のいずれか１項に記載の粉末冶金用金属粉末。
【請求項６】
Ｃの含有率が０．５質量％以上０．８質量％以下となるように、前記化学成分に加えてＣがさらに含まれている請求項１ないし３のいずれか１項に記載の粉末冶金用金属粉末。
【請求項７】
前記第２元素の含有率Ｅ２を前記第２元素の質量数で除した値Ｘ２に対する前記第１元素の含有率Ｅ１を前記第１元素の質量数で除した値Ｘ１の比率Ｘ１／Ｘ２は、０．３以上３以下である請求項１ないし６のいずれか１項に記載の粉末冶金用金属粉末。
【請求項８】
前記第２元素の含有率Ｅ２を前記第２元素の質量数で除した値Ｘ２に対する前記第１元素の含有率Ｅ１を前記第１元素の質量数で除した値Ｘ１の比率Ｘ１／Ｘ２は、０．５以上２以下である請求項１ないし６のいずれか１項に記載の粉末冶金用金属粉末。
【請求項９】
前記第２元素の含有率Ｅ２を前記第２元素の質量数で除した値Ｘ２に対する前記第１元素の含有率Ｅ１を前記第１元素の質量数で除した値Ｘ１の比率Ｘ１／Ｘ２は、０．７５以上１．３以下である請求項１ないし６のいずれか１項に記載の粉末冶金用金属粉末。
【請求項１０】
前記第１元素の含有率と前記第２元素の含有率の合計が０．０２質量％以上０．６質量％以下である請求項１ないし９のいずれか１項に記載の粉末冶金用金属粉末。
【請求項１１】
前記第１元素の含有率と前記第２元素の含有率の合計が０．０５質量％以上０．４８質量％以下である請求項１ないし９のいずれか１項に記載の粉末冶金用金属粉末。
【請求項１２】
前記第１元素の含有率と前記第２元素の含有率の合計が０．１質量％以上０．２４質量％以下である請求項１ないし９のいずれか１項に記載の粉末冶金用金属粉末。
【請求項１３】
平均粒径が０．５μｍ以上３０μｍ以下である請求項１ないし１２のいずれか１項に記載の粉末冶金用金属粉末。
【請求項１４】
請求項１ないし１３のいずれか１項に記載の粉末冶金用金属粉末と、前記粉末冶金用金属粉末の粒子同士を結着するバインダーと、を含むことを特徴とするコンパウンド。
【請求項１５】
請求項１ないし１３のいずれか１項に記載の粉末冶金用金属粉末を造粒してなることを特徴とする造粒粉末。
【請求項１６】
ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．５質量％超１質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれている粉末冶金用金属粉末を焼結して製造されたことを特徴とする焼結体。
【請求項１７】
ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．５質量％超１質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれていることを特徴とする焼結体。
【手続補正２】
【補正対象書類名】明細書
【補正対象項目名】００１１
【補正方法】変更
【補正の内容】
【００１１】
上記目的は、下記の本発明により達成される。
本発明の粉末冶金用金属粉末は、ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．５質量％超１質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれていることを特徴とする。
本発明の粉末冶金用金属粉末は、ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．６質量％超０．９質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０３質量％以上０．２質量％以下の割合で含まれ、
前記第２元素が０．０３質量％以上０．２質量％以下の割合で含まれていることを特徴とする。
本発明の粉末冶金用金属粉末は、ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．７質量％超０．８５質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０５質量％以上０．１質量％以下の割合で含まれ、
前記第２元素が０．０５質量％以上０．１質量％以下の割合で含まれていることを特徴とする。
【手続補正３】
【補正対象書類名】明細書
【補正対象項目名】００１３
【補正方法】変更
【補正の内容】
【００１３】
本発明の粉末冶金用金属粉末では、Ｃの含有率が０．１質量％以上０．９質量％以下となるように、前記化学成分に加えてＣがさらに含まれていることが好ましい。
本発明の粉末冶金用金属粉末では、Ｃの含有率が０．３質量％以上０．８５質量％以下となるように、前記化学成分に加えてＣがさらに含まれていることが好ましい。
本発明の粉末冶金用金属粉末では、Ｃの含有率が０．５質量％以上０．８質量％以下となるように、前記化学成分に加えてＣがさらに含まれていることが好ましい。
これにより、より高密度の焼結体を製造可能な粉末冶金用金属粉末が得られる。
【手続補正４】
【補正対象書類名】明細書
【補正対象項目名】００１４
【補正方法】変更
【補正の内容】
【００１４】
本発明の粉末冶金用金属粉末では、前記第２元素の含有率Ｅ２を前記第２元素の質量数で除した値Ｘ２に対する前記第１元素の含有率Ｅ１を前記第１元素の質量数で除した値Ｘ１の比率Ｘ１／Ｘ２は、０．３以上３以下であることが好ましい。
本発明の粉末冶金用金属粉末では、前記第２元素の含有率Ｅ２を前記第２元素の質量数で除した値Ｘ２に対する前記第１元素の含有率Ｅ１を前記第１元素の質量数で除した値Ｘ１の比率Ｘ１／Ｘ２は、０．５以上２以下であることが好ましい。
本発明の粉末冶金用金属粉末では、前記第２元素の含有率Ｅ２を前記第２元素の質量数で除した値Ｘ２に対する前記第１元素の含有率Ｅ１を前記第１元素の質量数で除した値Ｘ１の比率Ｘ１／Ｘ２は、０．７５以上１．３以下であることが好ましい。
【手続補正５】
【補正対象書類名】明細書
【補正対象項目名】００１６
【補正方法】変更
【補正の内容】
【００１６】
本発明の粉末冶金用金属粉末では、前記第１元素の含有率と前記第２元素の含有率の合計が０．０２質量％以上０．６質量％以下であることが好ましい。
本発明の粉末冶金用金属粉末では、前記第１元素の含有率と前記第２元素の含有率の合計が０．０５質量％以上０．４８質量％以下であることが好ましい。
本発明の粉末冶金用金属粉末では、前記第１元素の含有率と前記第２元素の含有率の合計が０．１質量％以上０．２４質量％以下であることが好ましい。
これにより、製造される焼結体の高密度化が必要かつ十分なものとなる。
【手続補正６】
【補正対象書類名】明細書
【補正対象項目名】００２１
【補正方法】変更
【補正の内容】
【００２１】
本発明の焼結体は、ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．５質量％超１質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれている粉末冶金用金属粉末を焼結して製造されたことを特徴とする。
本発明の焼結体は、ＪＩＳ  Ｇ  ４０５３（２００８）に機械構造用合金鋼として規定されているマンガン鋼、マンガンクロム鋼、クロム鋼、クロムモリブデン鋼、ニッケルクロム鋼、ニッケルクロムモリブデン鋼およびアルミニウムクロムモリブデン鋼のうちのいずれかに該当する化学成分が含まれ、
Ｓｉの含有率が０．５質量％超１質量％以下となるように、前記化学成分に加えてＳｉがさらに含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれていることを特徴とする。
これにより、追加処理を施すことなく、高密度の焼結体が得られる。